(57)【要約】  本発明は、アルミニウム基材の表面に複数の細孔からなる微細凹凸構造を有する陽極酸化アルミナが形成されたナノインプリント用モールドをｍ個（ｍは１以上の整数）製造する方法に関し、ｍ個のアルミニウム基材のそれぞれについて、電解液中にてアルミニウム基材を陽極酸化する陽極酸化工程を１つ以上有し、前記陽極酸化工程のすべてにおいて、電解液中のアルミニウム濃度Ｘと、１個目のアルミニウム基材の１回目の陽極酸化工程の直前の電解液中のアルミニウム濃度Ｘ０との差（Ｘ−Ｘ０）が１０００ｐｐｍ以下である。
2013011953.tif 000002
【特許請求の範囲】
【請求項１】
アルミニウム基材の表面に複数の細孔からなる微細凹凸構造を有する陽極酸化アルミナが形成されたナノインプリント用モールドをｍ個（ただし、ｍは１以上の整数である。）製造する方法であって、
ｍ個のアルミニウム基材のそれぞれについて、電解液中にてアルミニウム基材を陽極酸化する陽極酸化工程を１つ以上有し、
前記陽極酸化工程のすべてにおいて、電解液中のアルミニウム濃度Ｘと、１個目のアルミニウム基材の１回目の陽極酸化工程の直前の電解液中のアルミニウム濃度Ｘ０との差（Ｘ−Ｘ０）が、１０００ｐｐｍ以下である、ナノインプリント用モールドの製造方法。
【請求項２】
前記ｍが、２以上の整数である、請求項１に記載のナノインプリント用モールドの製造方法。
【請求項３】
前記電解液が、シュウ酸水溶液である、請求項１に記載のナノインプリント用モールドの製造方法。
【請求項４】
前記電解液をアルカリ水溶液にて滴定した際に滴定曲線の第１当量点と第２当量点との間に出現する平坦部におけるアルカリ水溶液の滴定量から、前記電解液中のアルミニウム濃度を求める、請求項３に記載のナノインプリント用モールドの製造方法。
【請求項５】
アルミニウム濃度Ｘ’のシュウ酸水溶液をアルカリ濃度Ｚのアルカリ水溶液にて滴定した際に滴定曲線の第１当量点と第２当量点との間に出現する平坦部におけるアルカリ水溶液の滴定量Ｙ’と、アルミニウム濃度Ｘ’との検量線をあらかじめ作成し、
前記検量線を用いて、前記電解液をアルカリ濃度Ｚのアルカリ水溶液にて滴定した際に滴定曲線の第１当量点と第２当量点との間に出現する平坦部におけるアルカリ水溶液の滴定量Ｙから、前記電解液中のアルミニウム濃度Ｘを求める、請求項４に記載のナノインプリント用モールドの製造方法。
【請求項６】
前記差（Ｘ−Ｘ０）が１０００ｐｐｍを超えた場合、ナノインプリント用モールドの製造を中止する、請求項１〜５のいずれか一項に記載のナノインプリント用モールドの製造方法。
【発明の詳細な説明】
【技術分野】
【０００１】
本発明は、アルミニウム基材の表面に複数の細孔からなる微細凹凸構造を有する陽極酸化アルミナが形成されたナノインプリント用モールドの製造方法に関する。
本願は、２０１１年７月１９日に、日本に出願された特願２０１１−１５７８８６に基づき優先権を主張し、その内容をここに援用する。
【背景技術】
【０００２】
可視光の波長以下の周期の微細凹凸構造を表面に有する透明フィルム等の物品は、反射防止効果、ロータス効果等を発現することが知られている。特に、モスアイ構造と呼ばれる微細凹凸構造は、空気の屈折率から物品の材料の屈折率へと連続的に屈折率が増大していくことで有効な反射防止の手段となることが知られている。【０００３】
微細凹凸構造を表面に有する透明フィルムの製造方法としては、例えば、下記の工程（ｉ）〜（iii）を有する、いわゆるナノインプリント法が知られている。
（ｉ）微細凹凸構造の反転構造を表面に有するモールドと、透明フィルムの本体となる基材フィルムとの間に、活性エネルギー線硬化性組成物を挟む工程。
（ii）活性エネルギー線硬化性組成物に紫外線等の活性エネルギー線を照射し、活性エネルギー線硬化性組成物を硬化させて微細凹凸構造を有する硬化樹脂層を形成し、基材フィルムと硬化樹脂層とからなる透明フィルムを得る工程。
（iii）透明フィルムとモールドとを分離する工程。【０００４】
このようにモールドの微細凹凸構造（反転構造）を転写して微細凹凸構造を有する透明フィルムを製造するためには、モールドの微細凹凸構造を精密に形成することが重要となる。モールドの製造方法としては、電解液中にてアルミニウム基材を陽極酸化することによって、アルミニウム基材の表面に複数の細孔からなる微細凹凸構造を有する陽極酸化アルミナを形成する方法が報告されている（特許文献１、２）。
【先行技術文献】
【特許文献】
【０００５】
【特許文献１】特開２００９−２４１３５１号公報
【特許文献２】国際公開第２００６／０５９６８６号
【発明の概要】
【発明が解決しようとする課題】
【０００６】
しかし、同じ電解液を用い、同じ条件で陽極酸化した場合であっても、先に陽極酸化したアルミニウム基材に比べ、後に陽極酸化したアルミニウム基材における陽極酸化アルミナが薄くなることがある。その結果、モールドの微細凹凸構造を所定の形状（設計どおりの形状）にすることが困難となることがある。【０００７】
本発明は、所定の形状の微細凹凸構造を有するナノインプリント用モールドを製造できる方法を提供する。
【課題を解決するための手段】
【０００８】
本発明者らは鋭意検討した結果、下記の知見を得た。
電解液中にてアルミニウム基材を陽極酸化する際には、電解液中にアルミニウム基材からアルミニウムが溶出してくる。電解液中のアルミニウム濃度の上昇が小さければ、モールドの微細凹凸構造の形状に影響を及ぼすことはない。しかし、電解液中のアルミニウム濃度の上昇が大きくなると、陽極酸化アルミナが薄くなり、その結果、モールドの微細凹凸構造を所定の形状（設計どおりの形状）にすることが困難となる場合がある。そして、このモールドの微細凹凸構造（反転構造）を転写して得られる微細凹凸構造を有する透明フィルムも、所定の性能の発揮することができなくなる。【０００９】
そして、本発明者らは、モールドの微細凹凸構造の形状に影響を及ぼす電解液中のアルミニウム濃度の上昇の上限値を特定し、電解液中のアルミニウム濃度の上昇を、前記上限値以下とすることによって、モールドの微細凹凸構造を所定の形状にできること、また、電解液中のアルミニウム濃度を簡易に測定する方法を見出し、本発明を完成するに至った。【００１０】
（１）本発明のナノインプリント用モールドの製造方法の一態様は、アルミニウム基材の表面に複数の細孔からなる微細凹凸構造を有する陽極酸化アルミナが形成されたナノインプリント用モールドをｍ個（ただし、ｍは１以上の整数である。）製造する方法であって、ｍ個のアルミニウム基材のそれぞれについて、電解液中にてアルミニウム基材を陽極酸化する陽極酸化工程を１つ以上有し、前記陽極酸化工程のすべてにおいて、電解液中のアルミニウム濃度Ｘと、１個目のアルミニウム基材の１回目の陽極酸化工程の直前の電解液中のアルミニウム濃度Ｘ０との差（Ｘ−Ｘ０）が、１０００ｐｐｍ以下である。【００１１】
（２）前記（１）において前記ｍは、２以上の整数であることが好ましい。
（３）前記（１）または（２）において前記電解液は、シュウ酸水溶液であることが好ましい。
（４）前記（３）においては、前記電解液をアルカリ水溶液にて滴定した際に滴定曲線の第１当量点と第２当量点との間に出現する平坦部におけるアルカリ水溶液の滴定量から、前記電解液中のアルミニウム濃度を求めることが好ましい。【００１２】
（５）前記（４）においては、アルミニウム濃度Ｘ’のシュウ酸水溶液をアルカリ濃度Ｚのアルカリ水溶液にて滴定した際に滴定曲線の第１当量点と第２当量点との間に出現する平坦部におけるアルカリ水溶液の滴定量Ｙ’と、アルミニウム濃度Ｘ’との検量線をあらかじめ作成し、前記検量線を用いて、前記電解液をアルカリ濃度Ｚのアルカリ水溶液にて滴定した際に滴定曲線の第１当量点と第２当量点との間に出現する平坦部におけるアルカリ水溶液の滴定量Ｙから、前記電解液中のアルミニウム濃度Ｘを求めることがより好ましい。【００１３】
（６）前記（１）〜（５）においては、前記差（Ｘ−Ｘ０）が１０００ｐｐｍを超えた場合、ナノインプリント用モールドの製造を中止することが好ましい。
【発明の効果】
【００１４】
本発明のナノインプリント用モールドの製造方法によれば、所定の形状の微細凹凸構造を有するナノインプリント用モールドを製造できる。
【図面の簡単な説明】
【００１５】
【図１】アルミニウム濃度が０ｐｐｍのシュウ酸水溶液の０．１Ｎ水酸化ナトリウム水溶液による滴定曲線である。
【図２】アルミニウム濃度が５００ｐｐｍのシュウ酸水溶液の０．１Ｎ水酸化ナトリウム水溶液による滴定曲線である。
【図３】アルミニウム濃度が１００５ｐｐｍのシュウ酸水溶液の０．１Ｎ水酸化ナトリウム水溶液による滴定曲線である。
【図４】平坦部における水酸化ナトリウム水溶液の滴定量と、ＩＣＰ発光分光分析装置により求めたシュウ酸水溶液中のアルミニウム濃度との関係を示すグラフである。
【図５】陽極酸化アルミナを表面に有するナノインプリント用モールドの製造工程を示す断面図である。
【図６】実施例１の工程（ａ）で得られた酸化皮膜の断面の走査型電子顕微鏡像である。
【図７】実施例２の工程（ａ）で得られた酸化皮膜の断面の走査型電子顕微鏡像である。
【図８】実施例３の工程（ａ）で得られた酸化皮膜の断面の走査型電子顕微鏡像である。
【図９】実施例４の工程（ａ）で得られた酸化皮膜の断面の走査型電子顕微鏡像である。
【図１０】比較例１の工程（ａ）で得られた酸化皮膜の断面の走査型電子顕微鏡像である。
【発明を実施するための形態】
【００１６】
本発明のナノインプリント用モールド（以下、単にモールドとも記す。）の製造方法は、ｍ個（ただし、ｍは１以上の整数である。）のアルミニウム基材のそれぞれについて、電解液中にてアルミニウム基材を陽極酸化する陽極酸化工程を１つ以上有する。十分な深さの細孔を形成する点から、陽極酸化工程を２つ以上有することが好ましい。直径が開口部から深さ方向に連続的に減少する形状の細孔を高い規則性よく形成する点から、必要に応じて、後述する酸化皮膜を除去する工程、酸化皮膜の細孔の径を拡大させる工程等を有していてもよい。
【００１７】
電解液中にてアルミニウム基材を陽極酸化することによって、アルミニウム基材の表面に複数の細孔を有する酸化皮膜（陽極酸化アルミナ）が形成される。
モールドを製造する際には、モールドの製造コストの点から、電解液はできるだけ繰り返して用いる、すなわち電解液中にてアルミニウム基材を陽極酸化した後、この電解液を用いて同じアルミニウム基材を再度陽極酸化する、または別のアルミニウム基材を陽極酸化することが好ましい。
【００１８】
アルミニウム基材の個数ｍは、１であってもよく、２以上であってもよい。アルミニウム基材の個数ｍは、所定の形状の微細凹凸構造を有するモールドを生産性よく製造できる点から、２以上が好ましく、１０以上がより好ましく、２０以上がさらに好ましい。アルミニウム基材の個数ｍは、多ければ多いほどよく、上限は限定されない。
【００１９】
電解液中にてアルミニウム基材を陽極酸化する際には、わずかながらではあるが電解液中にアルミニウム基材からアルミニウムイオンが溶出するため、電解液中にアルミニウムが含まれる。ここでいう電解液中のアルミニウムとは、アルミニウムイオン、水酸化アルミニウム、酸化アルミニウム、アルミニウム錯体等である。
【００２０】
電解液中のアルミニウム濃度の上昇が小さければ、モールドの微細凹凸構造の形状に特段影響を及ぼすことはない。しかし、電解液中のアルミニウム濃度の上昇が大きくなると、陽極酸化時に電圧を印加した際、溶解しているアルミニウムにおいても酸化が進行する。また、電解液中のアルミニウムと酸とが塩や錯体を形成し、電解液中の酸の濃度を低下させる。そのため、所定の電圧を印加しても、アルミニウム基材の表面における酸化が進行しにくくなり、アルミニウム基材の表面に形成される酸化皮膜が薄くなる。その結果、モールドの微細凹凸構造を所定の形状（設計どおりの形状）にすることが困難となる。
【００２１】
このような現象が起らない、電解液中のアルミニウム濃度の上昇の度合い、すなわち電解液中のアルミニウム濃度Ｘと、１個目のアルミニウム基材の１回目の陽極酸化工程の直前の電解液中のアルミニウム濃度Ｘ０との差（Ｘ−Ｘ０）は、１０００ｐｐｍ以下であり、９００ｐｐｍ以下が好ましく、８００ｐｐｍ以下がより好ましい。Ｘ−Ｘ０の下限値は、特に限定されない。
【００２２】
本発明においては、陽極酸化工程のすべてにおいて、Ｘ−Ｘ０が１０００ｐｐｍ以下である。Ｘ−Ｘ０が１０００ｐｐｍ以下であれば、個々のアルミニウム基材の表面に形成される酸化皮膜の厚さを所定の厚さ（設計どおりの厚さ）とすることができる。１個のアルミニウム基材について陽極酸化工程を２つ以上有する場合には、各工程においてＸ−Ｘ０が１０００ｐｐｍ以下である。また、モールドを製造している間、すなわち1個目のアルミニウム基材を最初に陽極酸化する直前から最後のアルミニウム基材の陽極酸化が完了した直後まで、Ｘ−Ｘ０が１０００ｐｐｍ以下であり、各陽極酸化工程の最中においても、Ｘ−Ｘ０が１０００ｐｐｍ以下である。
【００２３】
次に、同じ電解液を用いて２個以上のモールドを製造する場合について説明する。
連続して２個以上のモールドを製造する場合、電解液中にアルミニウムが含まれてアルミニウム基材の表面における酸化の進行が遅い場合であっても、酸化の進行速度が変化しない場合は、連続して同品質のモールドを製造できる。しかし、Ｘ−Ｘ０が１０００ｐｐｍを超えると、酸化の進行速度が大きく変化する。そのため、最初に製造した１個目のモールドと、Ｘ−Ｘ０が１０００ｐｐｍを超えた電解液を用いて製造したモールドとでは、同じ電解液を用い、同じ条件で製造した場合であっても、その品質が大きく異なる。
なお、「１個目のアルミニウム基材の１回目の陽極酸化工程の直前の電解液中のアルミニウム濃度Ｘ０」とは、電解液を入れ替えたり再調整したりすることなく、同じ電解液を用いて連続して２個以上のアルミニウム基材を陽極酸化する場合においては、最初（１個目）のアルミニウム基材について陽極酸化工程を行う直前の電解液中のアルミニウム濃度を意味している。また、アルミニウム基材の陽極酸化に用いた電解液に、高濃度の電解液を加えてアルミニウム濃度および／または電解液の濃度を再調整した場合、調整後の電解液の濃度が「１個目のアルミニウム基材の１回目の陽極酸化工程の直前の電解液中のアルミニウム濃度Ｘ０」となる。
【００２４】
本発明のモールドの製造方法においては、アルミニウム基材の表面に形成される酸化皮膜の厚さを所定の厚さとする点から、アルミニウム基材を最初に陽極酸化する直前において電解液中のアルミニウム濃度を求めることが好ましく、アルミニウム基材を陽極酸化するたびにその直前において電解液中のアルミニウム濃度を求めることがより好ましい。さらに、アルミニウム基材を陽極酸化している途中で電解液中のアルミニウム濃度を求めてもよい。
【００２５】
電解液中のアルミニウム濃度は、通常、原子吸光、ＩＣＰ発光分光分析等の手法を用いて求められる。本発明においては、電解液中のアルミニウム濃度を簡易に求められる点から、電解液をアルカリ水溶液にて滴定した際の滴定曲線の変化から電解液中のアルミニウム濃度を求めることが好ましい。
以下、電解液としてシュウ酸水溶液を用いた場合について詳細に説明する。
【００２６】
アルカリ水溶液（水酸化ナトリウム水溶液等）による滴定によって、シュウ酸の濃度が求められることはよく知られている。シュウ酸水溶液の０．１Ｎ水酸化ナトリウム水溶液による滴定曲線の例を図１に示す。一方、５００ｐｐｍおよび１００５ｐｐｍのアルミニウムを含むシュウ酸水溶液の０．１Ｎ水酸化ナトリウム水溶液による滴定曲線を図２および図３に示す。滴定曲線の第１当量点と第２当量点との間の約ｐＨ７〜９の領域に、水酸化ナトリウム溶液を滴下してもｐＨが上昇しにくい平坦部が生じている。平坦部では下記式（１）の反応が進み、テトラヒドロキソアルミン酸イオンが生成されているものと考えられる。
Ａｌ３＋＋４ＯＨ−→Ａｌ（ＯＨ）４−  ・・・（１）  
【００２７】
実際、この平坦部における水酸化ナトリウムの滴定量から計算されるＯＨのモル濃度［ＯＨ］と、ＩＣＰ発光分光分析装置により求めたシュウ酸水溶液中のアルミニウムのモル濃度［Ａｌ］とは、下記式（２）の関係となっていた。
［Ａｌ］：［ＯＨ］＝１：４  ・・・（２）
【００２８】
このように、平坦部の長さ（水酸化ナトリウム水溶液の滴定量）は、シュウ酸水溶液中のアルミニウム濃度に比例することとなる。したがって、平坦部の長さからアルミニウム濃度を求めることができる。
なお、本発明における「平坦部におけるアルカリ水溶液の滴定量」とは、滴定曲線の第１当量点から第２当量点までに滴下したアルカリ水溶液の量とする。
【００２９】
図４に、平坦部における水酸化ナトリウム水溶液の滴定量と、ＩＣＰ発光分光分析装置により求めたシュウ酸水溶液中のアルミニウム濃度との関係を示す。水酸化ナトリウム水溶液の滴定量とシュウ酸水溶液中のアルミニウム濃度とは、比例関係にあり、この関係を検量線として用いることによって、電解液中のアルミニウム濃度をより簡易に求めることができる。
【００３０】
具体的には、以下のように電解液中のアルミニウム濃度を求める。
（ｉ）あるアルミニウム濃度Ｘ’１のシュウ酸水溶液をアルカリ濃度Ｚ（例えば０．１Ｎ）のアルカリ水溶液にて滴定して得られた滴定曲線の第１当量点と第２当量点との間に出現する平坦部におけるアルカリ水溶液の滴定量Ｙ’１を求める。
（ii）シュウ酸水溶液中のアルミニウム濃度をＸ’２〜Ｘ’ｎに変更し、（ｉ）と同様と同様の操作を合計ｎ回繰り返して、平坦部におけるアルカリ水溶液の滴定量Ｙ’２〜Ｙ’ｎを求める。
（iii）アルミニウム濃度Ｘ’１〜Ｘ’ｎおよび平坦部におけるアルカリ水溶液の滴定量Ｙ’１〜Ｙ’ｎとの関係グラフにし、アルミニウム濃度Ｘ’と平坦部におけるアルカリ水溶液の滴定量Ｙ’との検量線を作成する。
（iv）検量線を用いて、電解液をアルカリ濃度Ｚ（例えば０．１Ｎ）のアルカリ水溶液にて滴定した際に滴定曲線の第１当量点と第２当量点との間に出現する平坦部におけるアルカリ水溶液の滴定量Ｙから、電解液中のアルミニウム濃度ＸまたはＸ０を求める。
【００３１】
本発明のモールドの製造方法においては、高価なアルミニウム基材を有効に利用する点から、Ｘ−Ｘ０が１０００ｐｐｍを超えた場合、モールドの製造を中止することが好ましい。モールドの製造を中止した後、Ｘ−Ｘ０が１０００ｐｐｍ以下の電解液を調製し、モールドの製造を再開することがさらに好ましい。
【００３２】
本発明のモールドの製造方法においては、陽極酸化工程においてＸ−Ｘ０が１０００ｐｐｍ以下となるように制御することが好ましく、９００ｐｐｍ以下に制御することがより好ましく、８００ｐｐｍ以下に制御することがさらに好ましい。
【００３３】
以下、アルミニウム基材の表面に複数の細孔からなる微細凹凸構造を有する陽極酸化アルミナが形成されたモールドの具体的な製造方法を説明する。
【００３４】
モールドの製造方法としては、下記の工程（ａ）〜（ｆ）を有する方法が挙げられる。
（ａ）アルミニウム基材を電解液中、定電圧下で陽極酸化してアルミニウム基材の表面に酸化皮膜を形成する工程。
（ｂ）酸化皮膜を除去し、アルミニウム基材の表面に陽極酸化の細孔発生点を形成する工程。
（ｃ）アルミニウム基材を電解液中、再度陽極酸化し、細孔発生点に細孔を有する酸化皮膜を形成する工程。
（ｄ）細孔の径を拡大させる工程。
（ｅ）工程（ｄ）の後、電解液中、再度陽極酸化する工程。
（ｆ）工程（ｄ）と工程（ｅ）を繰り返し行い、複数の細孔を有する陽極酸化アルミナがアルミニウム基材の表面に形成されたモールドを得る工程。
【００３５】
工程（ａ）：
図５に示すように、アルミニウム基材１０を陽極酸化すると、細孔１２を有する酸化皮膜１４が形成される。
アルミニウム基材の形状としては、ロール状、円管状、平板状、シート状等が挙げられる。
また、アルミニウム基材は、表面状態を平滑化にするために、機械研磨、羽布研磨、化学的研磨、電解研磨処理（エッチング処理）等で研磨されることが好ましい。また、アルミニウム基材は、所定の形状に加工する際に用いた油が付着していることがあるため、陽極酸化の前にあらかじめ脱脂処理されることが好ましい。
【００３６】
アルミニウムの純度は、９９質量％以上が好ましく、９９．５質量％以上がより好ましく、９９．８質量％以上が特に好ましい。アルミニウムの純度が低いと、陽極酸化した時に、不純物の偏析により可視光を散乱する大きさの凹凸構造が形成されたり、陽極酸化で得られる細孔の規則性が低下したりすることがある。
電解液としては、シュウ酸水溶液、硫酸水溶液、リン酸水溶液等が挙げられる。
【００３７】
シュウ酸水溶液を電解液として用いる場合：
シュウ酸の濃度は、０．７Ｍ以下が好ましい。シュウ酸の濃度が０．７Ｍを超えると、電流値が高くなりすぎて酸化皮膜の表面が粗くなることがある。
化成電圧が３０〜６０Ｖの時、平均間隔が１００ｎｍの規則性の高い細孔を有する陽極酸化アルミナを得ることができる。化成電圧がこの範囲より高くても低くても規則性が低下する傾向にある。
電解液の温度は、６０℃以下が好ましく、４５℃以下がより好ましい。電解液の温度が６０℃を超えると、いわゆる「ヤケ」といわれる現象がおこり、細孔が壊れたり、表面が溶けて細孔の規則性が乱れたりすることがある。
【００３８】
硫酸水溶液を電解液として用いる場合：
硫酸の濃度は０．７Ｍ以下が好ましい。硫酸の濃度が０．７Ｍを超えると、電流値が高くなりすぎて定電圧を維持できなくなることがある。
化成電圧が２５〜３０Ｖの時、平均間隔が６３ｎｍの規則性の高い細孔を有する陽極酸化アルミナを得ることができる。化成電圧がこの範囲より高くても低くても規則性が低下する傾向がある。
電解液の温度は、３０℃以下が好ましく、２０℃以下がより好ましい。電解液の温度が３０℃を超えると、いわゆる「ヤケ」といわれる現象がおこり、細孔が壊れたり、表面が溶けて細孔の規則性が乱れたりすることがある。
【００３９】
工程（ｂ）：
図５に示すように、酸化皮膜１４を一旦除去し、これを陽極酸化の細孔発生点１６にすることで細孔の規則性を向上することができる。なお、それほど高い規則性が必要とされない場合、酸化被膜１４の少なくとも一部を除去してもよく、工程（ａ）の後に、後述する工程（ｄ）を行っても構わない。
【００４０】
酸化皮膜を除去する方法としては、アルミニウムを溶解せず、酸化皮膜を選択的に溶解する溶液に溶解させて除去する方法が挙げられる。このような溶液としては、例えば、クロム酸／リン酸混合液等が挙げられる。
【００４１】
工程（ｃ）：
図５に示すように、酸化皮膜を除去したアルミニウム基材１０を再度、陽極酸化すると、円柱状の細孔１２を有する酸化皮膜１４が形成される。
陽極酸化は、工程（ａ）と同様な条件で行えばよい。陽極酸化の時間を長くするほど深い細孔を得ることができる。
【００４２】
工程（ｄ）：
図５に示すように、細孔１２の径を拡大させる処理（以下、細孔径拡大処理と記す。）を行う。細孔径拡大処理は、酸化皮膜を溶解する溶液に浸漬して陽極酸化で得られた細孔の径を拡大させる処理である。このような溶液としては、例えば、５質量％程度のリン酸水溶液等が挙げられる。
細孔径拡大処理の時間を長くするほど、細孔径は大きくなる。
【００４３】
工程（ｅ）：
図５に示すように、再度、陽極酸化すると、円柱状の細孔１２の底部から下に延びる、直径の小さい円柱状の細孔１２がさらに形成される。
陽極酸化は、工程（ａ）と同様な条件で行ってもよく、条件を適宜変更して行ってもよい。例えば、陽極酸化の時間を長くするほど深い細孔を得ることができる。
【００４４】
工程（ｆ）：
図５に示すように、工程（ｄ）の細孔径拡大処理と工程（ｅ）の陽極酸化とを繰り返すと、直径が開口部から深さ方向に連続的に減少する形状の細孔１２を有する酸化皮膜１４が形成され、アルミニウム基材１０の表面に陽極酸化アルミナ（アルミニウムの多孔質の酸化皮膜（アルマイト））を有するモールド本体１８が得られる。最後は工程（ｄ）で終わることが好ましい。
【００４５】
繰り返し回数は、合計で３回以上が好ましく、５回以上がより好ましい。繰り返し回数が２回以下では、非連続的に細孔の直径が減少するため、このような細孔を有する陽極酸化アルミナを用いて形成された微細凹凸構造（モスアイ構造）の反射率低減効果は不十分である。
【００４６】
細孔１２の形状としては、略円錐形状、角錐形状、円柱形状等が挙げられ、円錐形状、角錐形状等のように、深さ方向と直交する方向の細孔断面積が最表面から深さ方向に連続的に減少する形状が好ましい。
【００４７】
細孔１２間の平均間隔は、可視光の波長以下、すなわち４００ｎｍ以下である。細孔１２間の平均間隔は、２０ｎｍ以上が好ましい。
細孔１２間の平均間隔は、電子顕微鏡観察によって隣接する細孔１２間の間隔（細孔１２の中心から隣接する細孔１２の中心までの距離）を５０点測定し、これらの値を平均したものである。
【００４８】
細孔１２の深さは、平均間隔が１００ｎｍの場合は、８０〜５００ｎｍが好ましく、１２０〜４００ｎｍがより好ましく、１５０〜３００ｎｍが特に好ましい。
細孔１２の深さは、電子顕微鏡観察によって細孔１２の最底部と、細孔１２間に存在する凸部の最頂部との間の距離を測定した値である。
細孔１２のアスペクト比（細孔の深さ／細孔間の平均間隔）は、０．８〜５．０が好ましく、１．２〜４．０がより好ましく、１．５〜３．０が特に好ましい。
【００４９】
その他の工程：
本発明においては、工程（ｆ）にて得られたモールド本体１８をそのままモールドとしてもよいが、モールド本体１８の微細凹凸構造が形成された側の表面を離型剤（外部離型剤）で処理してもよい。
【００５０】
離型剤としては、アルミニウム基材の陽極酸化アルミナと化学結合を形成し得る官能基を有するものが好ましい。具体的には、シリコーン樹脂、フッ素樹脂、フッ素化合物等が挙げられ、離型性に優れる点、モールド本体との密着性に優れる点から、シラノール基または加水分解性シリル基を有する化合物が好ましく、その中でも加水分解性シリル基を有するフッ素化合物が特に好ましい。
加水分解性シリル基を有するフッ素化合物の市販品としては、フルオロアルキルシラン、信越化学工業株式会社製の「ＫＢＭ−７８０３」；ダイキン工業株式会社製の「オプツール」シリーズ；住友スリーエム株式会社製の「ノベックＥＧＣ−１７２０」等が挙げられる。
【００５１】
離型剤による処理方法としては、下記の方法１、方法２が挙げられ、モールド本体の微細凹凸構造が形成された側の表面をムラなく離型剤で処理できる点から、方法１が特に好ましい。
方法１：離型剤の希釈溶液にモールド本体を浸漬する方法。
方法２：離型剤またはその希釈溶液を、モールド本体の微細凹凸構造が形成された側の表面に塗布する方法。
【００５２】
方法１としては、下記の工程（ｇ）〜（ｋ）を有する方法が好ましい。
（ｇ）モールド本体を水洗する工程。
（ｈ）モールド本体にエアーを吹き付け、モールド本体の表面に付着した水滴を除去する工程。
（ｉ）加水分解性シリル基を有するフッ素化合物を溶媒で希釈した希釈溶液に、モールド本体を浸漬する工程。
（ｊ）浸漬したモールド本体をゆっくりと溶液から引き上げる工程。
（ｋ）モールド本体を乾燥させる工程。
【００５３】
工程（ｇ）：
モールド本体には、多孔質構造を形成する際に用いた薬剤（細孔径拡大処理に用いたリン酸水溶液等）、不純物（埃等）等が付着しているため、水洗によってこれを除去する。
【００５４】
工程（ｈ）：
モールド本体にエアーを吹き付け、目に見える水滴はほぼ除去する。
【００５５】
工程（ｉ）：
希釈用の溶媒としては、フッ素系溶媒、アルコール系溶媒等の公知の溶媒を用いればよい。中でも、適度な揮発性、濡れ性等を有するため、外部離型剤溶液を均一に塗布できる点で、フッ素系溶媒が好ましい。フッ素系溶媒としては、ハイドロフルオロポリエーテル、パーフルオロヘキサン、パーフルオロメチルシクロヘキサン、パーフルオロ−１，３−ジメチルシクロヘキサン、ジクロロペンタフルオロプロパン等が挙げられる。
加水分解性シリル基を有するフッ素化合物の濃度は、希釈溶液（１００質量％）中、０．０１〜０．２質量％が好ましい。
浸漬時間は、１〜３０分が好ましい。
浸漬温度は、０〜５０℃が好ましい。
【００５６】
工程（ｊ）：
浸漬したモールド本体を溶液から引き上げる際には、電動引き上げ機等を用いて、一定速度で引き上げ、引き上げ時の揺動を抑えることが好ましい。これにより塗布ムラを少なくできる。
引き上げ速度は、１〜１０ｍｍ／秒が好ましい。
【００５７】
工程（ｋ）：
モールド本体を乾燥させる工程では、モールド本体を風乾させてもよく、乾燥機等で強制的に加熱乾燥させてもよい。
乾燥温度は、３０〜１５０℃が好ましい。
乾燥時間は、５〜３００分が好ましい。
【００５８】
なお、モールド本体の表面が離型剤で処理されたことは、モールド本体の表面の水接触角を測定することによって確認できる。離型剤で処理されたモールド本体の表面の水接触角は、６０°以上が好ましく、９０°以上がより好ましい。水接触角が６０°以上であれば、モールド本体の表面が離型剤で十分に処理され、離型性が良好となる。
【００５９】
以上説明した本発明のモールドの製造方法にあっては、Ｘ−Ｘ０が１０００ｐｐｍ以下であるため、安定して陽極酸化を行うことができ、精度よく所定の形状（設計どおりの形状）のモールドを製造できる。
また、電解液中のアルミニウム濃度を、電解液をアルカリ水溶液にて滴定した際に滴定曲線の第１当量点と第２当量点との間に出現する平坦部におけるアルカリ水溶液の滴定量から求めることによって、電解液中のアルミニウム濃度を簡易に求めることができる。
【実施例】
【００６０】
以下、本発明を実施例により具体的に説明するが、本発明はこれらに限定されるものではない。【００６１】
（電子顕微鏡観察）
酸化皮膜を有するアルミニウム基材またはモールド本体の一部を削り、断面にプラチナを１分間蒸着し、電界放出形走査電子顕微鏡（日本電子株式会社製、ＪＳＭ−７４００Ｆ）を用いて、加速電圧３．００ｋＶの条件にて断面を観察した。また、モールド本体については、細孔の間隔、細孔の深さを測定した。【００６２】
（電解液の滴定）
陽極酸化に用いたシュウ酸水溶液を２５倍に希釈し、滴定装置（平沼産業株式会社製、ＣＯＭＴＩＴＥ−５００）を用いて０．１Ｎの水酸化ナトリウム水溶液で滴定し、ｐＨを計測した。【００６３】
（実施例１）
０．３Ｍのシュウ酸水溶液（アルミニウム濃度Ｘ０：０ｐｐｍ）を調製し、これを電解液とした。シュウ酸水溶液の滴定を行ったところ、図１に示すように平坦部は確認されなかった。【００６４】
純度９９．９質量％のアルミニウムインゴットに鍛造処理を施して、直径：２００ｍｍ、長さ：３５０ｍｍに切断した圧延痕のない平均結晶粒径：４０μｍの円筒状アルミニウム基材に、羽布研磨処理を施した後、これを過塩素酸／エタノール混合溶液中（体積比：１／４）で電解研磨し、鏡面化した。【００６５】
工程（ａ）：
鏡面化したアルミニウム基材について、０．３Ｍシュウ酸水溶液（アルミニウム濃度Ｘ０：０ｐｐｍ）中で、直流４０Ｖ、温度１６℃の条件で３０分間陽極酸化を行った。工程（ａ）が終了した時点での酸化皮膜の厚さは約１９０ｎｍであった。得られた酸化皮膜の断面の走査型電子顕微鏡像を図６に示す。
工程（ｂ）：
酸化皮膜が形成されたアルミニウム基材を、６質量％リン酸／１．８質量％クロム酸混合水溶液に２時間浸漬して、酸化皮膜を除去した。
工程（ｃ）：
酸化皮膜を除去したアルミニウム基材について、０．３Ｍシュウ酸水溶液（工程（ａ）で用いたもの）中、直流４０Ｖ、温度１６℃の条件で３０秒間陽極酸化を行った。【００６６】
工程（ｄ）：
酸化皮膜が形成されたアルミニウム基材を、３０℃の５質量％リン酸水溶液に８分間浸漬して、細孔径拡大処理を行った。
工程（ｅ）：
細孔径拡大処理されたアルミニウム基材について、０．３Ｍシュウ酸水溶液（工程（ｃ）または前回の工程（ｅ）で用いたもの）中で、直流：４０Ｖ、温度：１６℃の条件で３０秒間陽極酸化を行った。
工程（ｆ）：
工程（ｄ）および工程（ｅ）を合計で４回繰り返し、最後に工程（ｄ）を行って、平均間隔：１００ｎｍ、深さ：２００ｎｍの略円錐形状の細孔を有する陽極酸化アルミナが表面に形成されたロール状のモールド本体を得た。電解液中のアルミニウム濃度Ｘは、５ｐｐｍであった。【００６７】
工程（ｇ）：
シャワーを用いてモールド本体の表面のリン酸水溶液を軽く洗い流した後、モールド本体を流水中に１０分間浸漬した。
工程（ｈ）：
モールド本体にエアーガンからエアーを吹き付け、モールド本体の表面に付着した水滴を除去した。【００６８】
工程（ｉ）：
モールド本体を、オプツールＤＳＸ（ダイキン工業株式会社製）を希釈剤ＨＤ−ＺＶ（株式会社ハーベス製）で０．１質量％に希釈した溶液に室温で１０分間浸漬した。
工程（ｊ）：
モールド本体を希釈溶液から３ｍｍ／秒でゆっくりと引き上げた。
工程（ｋ）：
モールド本体を一晩風乾して、離型剤で処理されたモールドを得た。【００６９】
（実施例２）
０．３Ｍのシュウ酸水溶液（アルミニウム濃度Ｘ０：０ｐｐｍ）にアルミニウム片を浸漬させ、一定期間静置してアルミニウムを溶出させ、アルミニウム濃度Ｘを５００ｐｐｍとしたシュウ酸水溶液、すなわち複数個のアルミニウム基材を陽極酸化した後の疲労液に相当するシュウ酸水溶液を調製した。シュウ酸水溶液の滴定を行ったところ、図２に示すように平坦部が確認された。
このシュウ酸水溶液を用いた以外は、実施例１と同様にしてモールドを得た。【００７０】
工程（ａ）が終了した時点での酸化皮膜の厚さは約１９０ｎｍであった。得られた酸化皮膜の断面の走査型電子顕微鏡像を図７に示す。
工程（ｆ）が終了した時点で、平均間隔：１００ｎｍ、深さ：２００ｎｍの略円錐形状の細孔を有する陽極酸化アルミナが表面に形成されたモールドを得た。電解液中のアルミニウム濃度Ｘは、５ｐｐｍであった。【００７１】
（実施例３）
０．３Ｍのシュウ酸水溶液（アルミニウム濃度Ｘ０：０ｐｐｍ）にアルミニウム片を浸漬させ、一定期間静置してアルミニウムを溶出させ、アルミニウム濃度Ｘを６００ｐｐｍとしたシュウ酸水溶液、すなわち複数個のアルミニウム基材を陽極酸化した後の疲労液に相当するシュウ酸水溶液を調製した。シュウ酸水溶液の滴定を行ったところ、平坦部が確認された。
このシュウ酸水溶液を用いた以外は、実施例１と同様にしてモールドを得た。【００７２】
工程（ａ）が終了した時点での酸化皮膜の厚さは約１９０ｎｍであった。得られた酸化皮膜の断面の走査型電子顕微鏡像を図８に示す。
工程（ｆ）が終了した時点で、平均間隔：１００ｎｍ、深さ：２００ｎｍの略円錐形状の細孔を有する陽極酸化アルミナが表面に形成されたモールドを得た。電解液中のアルミニウム濃度Ｘは、５ｐｐｍであった。【００７３】
（実施例４）
０．３Ｍのシュウ酸水溶液（アルミニウム濃度Ｘ０：０ｐｐｍ）にアルミニウム片を浸漬させ、一定期間静置してアルミニウムを溶出させ、アルミニウム濃度Ｘを８００ｐｐｍとしたシュウ酸水溶液、すなわち複数個のアルミニウム基材を陽極酸化した後の疲労液に相当するシュウ酸水溶液を調製した。シュウ酸水溶液の滴定を行ったところ、平坦部が確認された。
このシュウ酸水溶液を用いた以外は、実施例１と同様にしてモールドを得た。【００７４】
工程（ａ）が終了した時点での酸化皮膜の厚さは約１９０ｎｍであった。得られた酸化皮膜の断面の走査型電子顕微鏡像を図９に示す。
工程（ｆ）が終了した時点で、平均間隔：１００ｎｍ、深さ：２００ｎｍの略円錐形状の細孔を有する陽極酸化アルミナが表面に形成されたモールドを得た。電解液中のアルミニウム濃度Ｘは、５ｐｐｍであった。【００７５】
（比較例１）
０．３Ｍのシュウ酸水溶液（アルミニウム濃度Ｘ０：０ｐｐｍ）にアルミニウム片を浸漬させ、一定期間静置してアルミニウムを溶出させ、アルミニウム濃度Ｘを１００５ｐｐｍとしたシュウ酸水溶液、すなわち複数個のアルミニウム基材を陽極酸化した後の疲労液に相当するシュウ酸水溶液を調製した。シュウ酸水溶液の滴定を行ったところ、図３に示すように平坦部が確認された。
このシュウ酸水溶液を用いた以外は、実施例１と同様にして工程（ａ）を行った。得られた酸化皮膜の断面の走査型電子顕微鏡像を図１０に示す。
工程（ａ）が終了した時点での酸化皮膜の厚さは約１００ｎｍであり、実施例と比べて薄かったため、所定の形状のモールドが作製できないと判断し、製造を中止した。
【産業上の利用可能性】
【００７６】
本発明の製造方法で得られたモールドは、反射防止物品、防曇性物品、防汚性物品、撥水性物品の効率的な量産にとって有用である。
【符号の説明】
【００７７】
１０  アルミニウム基材
１２  細孔
１４  酸化皮膜（陽極酸化アルミナ）
１８  モールド本体（ナノインプリント用モールド）
【図１】
2013011953.tif 000003
【図２】
2013011953.tif 000004
【図３】
2013011953.tif 000005
【図４】
2013011953.tif 000006
【図５】
2013011953.tif 000007
【図６】
2013011953.tif 000008
【図７】
2013011953.tif 000009
【図８】
2013011953.tif 000010
【図９】
2013011953.tif 000011
【図１０】
2013011953.tif 000012
【国際調査報告】
2013011953.tif 000013
2013011953.tif 000014
2013011953.tif 000015
2013011953.tif 000016